ОГНЕТУШАЩИЙ ПОРОШОК МНОГОЦЕЛЕВОГО НАЗНАЧЕНИЯ
MULTIPURPOSE FIRE EXTINGUISHING POWDER

Изобретение относится к области противопожарной техники, а именно к огнетушащим порошковым составам многоцелевого назначения, которые могут быть использованы для тушения пожаров класса А, В, а также могут локализовать горящие розливы углеводородов за счет их адсорбции активным адсорбентом, входящим в ОПС.
2
3
Известен огнетушащий состав [1], содержащий диоксид кремния гидрат с удельной поверхностью не менее 100 м/г в количестве 0,5-3,0 масс. %, в качестве целевой добавки для текучести - ионно-решетчатый минерал с комплексными анионными группами с плотностью не менее 2,8 г/м в количестве 6,0-23,0 масс. %, в качестве гидрофобизирующей жидкости - метилгидридсилоксан в количестве 0,2-0,6% от массы порошковой смеси, а в качестве основного компонента - ингибитора горения - взято комплексное удобрение типа NP, и/или РК, и/или NPK - остальное, который является аналогом.
Недостатком этого состава является отсутствие у него адсорбирующей способности углеводородных жидкостей.
Наиболее близким по назначению и совокупности существенных признаков является огнетушащий состав [2], имеющий близкие по назначению и соотношению компоненты для тушения пожара, и при этом, обладающий способностью локализовать пожары на поверхности горения за счет адсорбции жидких углеводородов. Данный состав выбран за прототип.
3
2
Состав-прототип [2] содержит тушащий компонент - аммофос, добавку для снижения влагопоглощения и слеживаемости - гидрофобизирующую жидкость, в качестве целевой добавки для текучести содержит нерастворимый в воде минерал или смесь минералов с истинной плотностью не менее 2,6 г/см и содержанием частиц размером более 200 мкм не более 5%, размером менее 40 мкм не более 35% и содержит в качестве активного адсорбента горючих жидкостей природный шунгит с удельной поверхностью не менее 7000 см/г при следующих соотношениях компонентов:
Аммофос
Не менее 62,5%
Добавка антивлагопоглощающая и антислеживающая
0,3%
Добавка для текучести - нефелин
30%
Шунгит с удельной поверхностью 7000 см<sup>2</sup>/г
Остальное
Недостатком этого состава является низкая огнетушащая способность тушения очагов класса А, В и низкая адсорбирующая способность жидких углеводородов.
Задачей заявляемого технического решения является создание огнетушащего порошка многоцелевого назначения для тушения пожаров классов А и В, имеющего при низкой стоимости высокую огнеупорность, отсутствие слеживаемости, высокую огнетушащую способность для очагов класса А и В и высокую сорбционную емкость поглощения нефтепродуктов.
2
3
2
Поставленная задача решается тем, что огнетушащий порошок, содержащий основной огнетушащий компонент - аммофос, добавку для снижения гидрофобности и уменьшения слеживаемости, целевую добавку для повышения текучести, добавку активного адсорбента горючих жидкостей, он (огнетушащий порошок) в качестве гидрофобной и антислеживающей добавки содержит метилкремнезем с удельной поверхностью не менее 300 м/г, в качестве целевой добавки для текучести содержит ионно-решетчатый минерал апатито-нефелиновых руд с плотностью не менее 2,8 г/см, предпочтительно сиенит и/или эгирин, в качестве активного адсорбента он содержит цеолитсодержащее сырье с удельной поверхностью не менее 95 м/г [3], являющееся высокоогнеупорным материалом, представляющим собой совокупность минералов, обладающих сорбционными свойствами [4], при следующем их содержании в составе огнетушащего порошка, масс. %: клиноптилолит от 2 до 6%, опалкристаболит от 2 до 4%, монтмориллонит от 1 до 3%, при следующих соотношениях компонентов, масс. %:
Аммофос
50-70
Ионно-решетчатый минерал
10-15
Метил-кремнезем
1-3
Цеолитсодержащее сырье
Остальное.
Исследование адсорбционных свойств, огнетушащей способности заявляемого состава и состава-прототипа проводились во ВНИИПО МЧС России и ООО «Каланча» (г. Сергиев Посад).
В результате лабораторных испытаний, проведенных ВНИИПО [5], было определено, что сорбционная емкость по поглощению дизельного топлива цеолитсодержащим сырьем (трепел Хотынецкого месторождения Орловской области) для фракции, использованной в заявляемом огнетушащем порошке, составляет:
массовая емкость - 1,11 кг/кг (111%)
3
3
объемная емкость - 0,57 м/м (57%)
Характеристики заявляемого огнетушащего порошка по данным лабораторных испытаний приведены в таблице 1.
Полигонные испытания заявляемого огнетушащего порошка с 20% цеолитсодержащего трепела проводились во ВНИИПО МЧС России в соответствии с требованиями и методикой ГОСТ Р 53280.4 - 2009 на очаге повышенного ранга 2А и двух очагах ранга 55В.
В огнетушитель объемом 3 л загружался огнетушащий порошок массой 3,050 кг, затем огнетушитель наддували до рабочего давления (16 атм). После разгорания очага осуществляли его тушение. На тушение очага ранга 2А было израсходовано 2,900±0,050 кг огнетушащего порошка.
2
В результате испытаний 2 очага класса 2А были потушены без повторного воспламенения. При тушении очагов 55В в первом опыте на тушение было израсходовано 1,835 кг огнетушащего порошка, а во втором опыте на тушение было израсходовано 1,547 кг огнетушащего порошка. В результате испытаний оба очага класса 55В были потушены без повторного воспламенения. Расход огнетушащего порошка составил 0,87 кг/м.
Результаты испытаний заявляемого огнетушащего порошка показывают, что он имеет высокие огнетушащие свойства при отсутствии склонности к слеживанию, а цеолитсодержащий трепел, входящий в состав порошка является эффективным сорбентом нефтепродуктов.
2
Изобретение позволяет получить технический результат, а именно основной тушащий компонент - аммофос обеспечивает тушение очага возгорания, замена до 20% аммофоса на цеолитсодержащее сырье с удельной поверхностью не менее 95 м/г, с содержанием (в процентах от объема огнетушащего порошка) клиноптилолита от 2 до 6%, опалкристаболита от 2 до 4%, монтмориллонита от 1 до 3%, обеспечивает эффективную сорбцию разлившихся нефтепродуктов, предотвращает слеживание порошка и пролонгирует тушащее действие воды. За счет высокой адсорбционной способности уменьшает стоимость порошка.
Параллельно проведенные сравнительные испытания заявляемого состава и состава-прототипа [2] показали превосходство заявляемого состава в 1,2-1,5 раза по огнетушащей способности и в 1,7-2 раза по способности локализации пожара за счет адсорбирующих свойств сравниваемых составов.
Источники информации
1. Патент на изобретение RU 2228777 С2, A62D 1/00, 14.02.2003.
2. Патент на изобретение RU 2256477 С2, A62D 1/00, 10.03.2005.
3. Протокол АСИЦ ВИМС №13 ng6f-12 испытаний фазового состава.
4. Протокол ФГУП «ЦНИИгеолнеруд» №221(2)-Т/И-14.
5. Отчет по результатам испытаний природного минерала цеолитсодержащего трепела Хотынецкого месторождения Орловской области, М., ФГБУ ВНИИПО МЧС России, 2016.